(57)【要約】      （修正有）【課題】改善されたスポーツ物品およびそれを製造するための方法の提供。【解決手段】履物の物品またはアパレルの物品のための環状織筒１１であって、（ａ）第１の弾性率を有する複数の経糸１５ａ，ｂと、（ｂ）第２の弾性率を有する複数の緯糸１６ａ，ｂとを含み、（ｃ）第２の弾性率が、第１の弾性率より小さい、環状織筒１１。【選択図】図１Ｂ
2020036880.tif 000002
【特許請求の範囲】
【請求項１】
履物の物品またはアパレルの物品のための環状織筒であって、
（ａ）第１の弾性率を有する複数の経糸と、
（ｂ）第２の弾性率を有する複数の緯糸と
を含み、
（ｃ）第２の弾性率が、第１の弾性率より小さい、
環状織筒。
【請求項２】
継ぎ目のない、請求項１に記載の環状織筒。
【請求項３】
第２の弾性率が１ＧＰａ未満である、請求項１または２に記載の環状織筒。
【請求項４】
第１のタイプの経糸が、環状織筒の第１の領域内に配置されており、第２のタイプの経糸が、環状織筒の第２の領域内に配置されている、請求項１から３の１つに記載の環状織筒。
【請求項５】
第１のタイプの経糸が、第１の曲げ剛性を有し、第２のタイプの経糸が、第２の曲げ剛性を有し、第２の曲げ剛性が、第１の曲げ剛性より高い、請求項１から４の１つに記載の環状織筒。
【請求項６】
少なくとも１つの緯糸および／または少なくとも１つの経糸が、アラミド材料、セラミック、ポリエステル、ＰＥＴ、ナイロン、セルロース、ポリプロピレン、ポリ（ブチレンテレフタレート）および／またはエラスタンを含む、請求項１から５の１つに記載の環状織筒。
【請求項７】
少なくとも１つの経糸および／または１つの緯糸が溶融性成分を含む、請求項１から６の１つに記載の環状織筒。
【請求項８】
複数の経糸が、第１の破断伸びを有し、複数の緯糸が、第２の破断伸びを有し、第２の破断伸びが、第１の破断伸びより大きい、請求項１から７の１つに記載の環状織筒。
【請求項９】
第２の破断伸びが少なくとも１００％である、請求項１から８の１つに記載の環状織筒。
【請求項１０】
フィルムをさらに含む、請求項１から９の１つに記載の環状織筒。
【請求項１１】
フィルムが熱可塑性ポリマーを含む、請求項１から１０に記載の環状織筒。
【請求項１２】
請求項１から１１の１つに記載の環状織筒を含むシューアッパー。
【請求項１３】
環状織筒に取り付けられたミッドソールをさらに含む、請求項１２に記載のシューアッパー。
【請求項１４】
請求項１２または１３に記載のシューアッパーを含む履物の物品。
【請求項１５】
請求項１から１１の１つに記載の環状織筒を含むアパレルの物品。
【請求項１６】
履物の物品またはアパレルの物品のための環状織筒を製造する方法であって、
（ａ）第１の弾性率を有する複数の経糸を準備することと、
（ｂ）第２の弾性率を有する複数の緯糸を準備することであり、
（ｃ）第２の弾性率が、第１の弾性率より小さく、
（ｄ）複数の経糸と複数の緯糸とを筒状形状に環状に織ること、
とを含む、方法。
【請求項１７】
複数の経糸と複数の緯糸とを筒状形状に環状に織ることにより、継ぎ目のない環状織筒が製造される、請求項１６に記載の、履物の物品またはアパレルの物品のための環状織筒を製造する方法。
【請求項１８】
第２の弾性率が１ＧＰａ未満である、請求項１６または１７に記載の、履物の物品またはアパレルの物品のための環状織筒を製造する方法。
【請求項１９】
環状に織ることが、第１のタイプの経糸を第１の領域内に、第２のタイプの経糸を環状織筒の第２の領域内に配置することを含む、請求項１６から１８の１つに記載の、履物の物品またはアパレルの物品のための環状織筒を製造する方法。
【請求項２０】
第１のタイプの経糸が、第１の曲げ剛性を有し、第２のタイプの経糸が、第２の曲げ剛性を有し、第２の曲げ剛性が、第１の曲げ剛性より高い、請求項１６から１９の１つに記載の、履物の物品またはアパレルの物品のための環状織筒を製造する方法。
【請求項２１】
少なくとも１つの緯糸および／または少なくとも１つの経糸が、アラミド材料、セラミック、ポリエステル、ＰＥＴ、ナイロン、セルロース、ポリプロピレン、ポリ（ブチレンテレフタレート）および／またはエラスタンを含む、請求項１６から２０の１つに記載の、履物の物品またはアパレルの物品のための環状織筒を製造する方法。
【請求項２２】
少なくとも１つの経糸および／または１つの緯糸が溶融性成分を含む、請求項１６から２１の１つに記載の、履物の物品またはアパレルの物品のための環状織筒を製造する方法。
【請求項２３】
複数の経糸が、第１の破断伸びを有し、複数の緯糸が、第２の破断伸びを有し、第２の破断伸びが、第１の破断伸びより大きい、請求項１６から２２の１つに記載の、履物の物品またはアパレルの物品のための環状織筒を製造する方法。
【請求項２４】
第２の破断伸びが少なくとも１００％である、請求項１６から２３の１つに記載の、履物の物品またはアパレルの物品のための環状織筒を製造する方法。
【請求項２５】
フィルムを環状織筒に貼り付けることをさらに含む、請求項１６から２４の１つに記載の、履物の物品またはアパレルの物品のための環状織筒を製造する方法。
【請求項２６】
フィルムが熱可塑性ポリマーを含む、請求項１６から２５の１つに記載の、履物の物品またはアパレルの物品のための環状織筒を製造する方法。
【請求項２７】
シューアッパーを製造する方法であって、
（ａ）請求項１６から２４の１つに記載の環状織筒を製造することと、
（ｂ）環状織筒の第１の端部をシールすることと、
（ｃ）環状織筒を靴型の上に被せることと
を含む、シューアッパーを製造する方法。
【請求項２８】
環状織筒の第２の端部をシールすることをさらに含む、請求項２７に記載の、シューアッパーを製造する方法。
【請求項２９】
ミッドソールを環状織筒に取り付けることをさらに含む、請求項２７または２８に記載の、シューアッパーを製造する方法。
【請求項３０】
履物の物品を製造する方法であって。
（ａ）請求項２７から２９の１つに記載の、シューアッパーを製造することと、
（ｂ）ソール要素をシューアッパーに取り付けることと
を含む、方法。
【請求項３１】
環状織布を含む少なくとも第１の層を含むシューアッパー。
【請求項３２】
第１の層に取り付けられているミッドソールをさらに含む、請求項３１に記載のシューアッパー。
【請求項３３】
テキスタイルを含む第２の層をさらに含む、請求項３１または３２に記載のシューアッパー。
【請求項３４】
ミッドソールが、第１の層と第２の層との間に少なくとも部分的に配置されている、請求項３２または３３に記載のシューアッパー。
【請求項３５】
第１の層と第２の層との間に少なくとも部分的に配置された接着剤をさらに含む、請求項３１から３４の１つに記載のシューアッパー。
【請求項３６】
接着剤が溶融性成分を含む、請求項３１から３５の１つに記載のシューアッパー。
【請求項３７】
第１の層が、第２の層の外側に少なくとも部分的に配置されている、請求項３３から３６の１つに記載のシューアッパー。
【請求項３８】
請求項３１から３７の１つに記載のシューアッパーを含む履物の物品。
【請求項３９】
少なくとも第１の層を環状に織ることを含む、シューアッパーを製造する方法。
【請求項４０】
ミッドソールを準備することと、ミッドソールを第１の層に取り付けることとをさらに含む、請求項３９に記載の、シューアッパーを製造する方法。
【請求項４１】
テキスタイルを製造することと、テキスタイルを含む第２の層をシューアッパーに取り込むこととをさらに含む、請求項３９または４０に記載の、シューアッパーを製造する方法。
【請求項４２】
第１の層と第２の層との間に少なくとも部分的にミッドソールを配置することをさらに含む、請求項４０または４１に記載の、シューアッパーを製造する方法。
【請求項４３】
第１の層と第２の層との間に少なくとも部分的に接着剤を塗布することをさらに含む、請求項３９から４２の１つに記載の、シューアッパーを製造する方法。
【請求項４４】
接着剤が溶融性成分を含み、溶融性成分を溶融させることをさらに含む、請求項３９から４３の１つに記載の、シューアッパーを製造する方法。
【請求項４５】
第２の層の外側に少なくとも部分的に第１の層を配置することをさらに含む、請求項４１から４４の１つに記載の、シューアッパーを製造する方法。
【請求項４６】
請求項３９から４５の１つに記載のシューアッパーを製造することを含む、履物の物品を製造する方法。
【発明の詳細な説明】
【技術分野】
【０００１】
本発明は、改善されたスポーツ物品およびそれを製造するための方法に関する。
【背景技術】
【０００２】
製織は、製織により得られる良好な安定性、通気性、重量比強度および耐摩耗性のために、スポーツ物品、例えば、履物またはアパレルにおいて使用されるテキスタイルを製造するために使用されることが多い。おおまかに以下の２つのタイプの製織が存在する：緯糸方向および経糸方向が本質的に１つの平面内に配向している平坦織（flat weaving）、ならびに緯糸方向が環状であり、緯糸および経糸が本質的に円筒面を形成する環状織（circular weaving）。製織時、何本かの経糸が引き上げられ、他の経糸が引き下げられている間、経糸に対して実質的に垂直な方向に緯糸が、例えば、シャットルにより挿入されるように、経糸は一般に、安定した張力下で保持される。環状織機は、３６０°完全に回転しながら円運動で移動するシャットル上に緯糸が収められている、ある特定のタイプの織機である。
【０００３】
環状織は、平坦織より高い製造速度を有する。筒状のテキスタイルは、アパレル、例えば、シャツもしくは袖に、または履物、例えば、シューアッパーに有利であり得る。平坦織テキスタイルは、さらなる加工ステップ、例えば、裁断、縫合、成形またはこれらと他の仕上げ方法との組合せを必要とするであろう。例えば、２つの端部を互いに縫合することにより、平坦織テキスタイルを縫合すると継ぎ目が生じる場合があり、これは、激しい身体活動中に特に不快であり得る。しかし、環状織の可能性は、依然として十分に利用されるべきである。特に、公知の環状織筒は、まだ幾分原始的であり、安定性、フィットおよび快適性の最適な妥協が実現されない。
【０００４】
米国特許出願公開第２０１７／２３３９０６号明細書は、継ぎ目のない環状内層構造と多孔質外層構造とを備える継ぎ目のない二重層多孔質織構造に関する。外層構造は、継ぎ目のない環状内層構造上に織られ、継ぎ目のない二重層管状構造を形成し、これは、二重層管状構造の縁部で糸と共にさらに進められる。内層構造は環状織プロセスにより作られ、外層構造は経糸織プロセスにより作られる。いくつかの多孔質領域およびジャカード領域が外層構造において存在する。
【先行技術文献】
【特許文献】
【０００５】
【特許文献１】米国特許出願公開第２０１７／２３３９０６号明細書
【発明の概要】
【発明が解決しようとする課題】
【０００６】
したがって、本発明の根底にある目的は、環状織の利益の一部を享受するが、当技術分野において公知の環状織テキスタイルと比べて改善された安定性、フィットおよび快適性を有するテキスタイルを提供することである。
【課題を解決するための手段】
【０００７】
この目的は、独立請求項の教示により、特に、（ａ）第１の弾性率を有する複数の経糸と、（ｂ）第２の弾性率を有する複数の緯糸とを含み、（ｃ）第２の弾性率が、第１の弾性率より小さい、履物の物品またはアパレルの物品のための環状織筒により達成される。
【０００８】
本文脈における履物の物品は、これらに限定されないが、靴、例えば、ランニングシューズ、サッカーシューズ、テニスシューズ、ゴルフシューズなどでもよい。環状織筒は、例えば、シューアッパー用でもよい。本文脈におけるアパレルは、これらに限定されないが、スポーツアパレル、例えば、シャツ、ジャージー、袖、スウェットバンド、ズボン、ショーツ、ソックス、圧迫包帯または支持包帯などでもよい。
【０００９】
環状織は、筒を平坦織より高い速度で製造することを可能にする。環状織筒（circularly-woven tube）において、経糸方向は、筒の長手方向に本質的に沿っており、緯糸方向は、筒の周りの円周方向、すなわち、接線方向に本質的に沿っている。本文脈における筒は本質的に円筒形でもよいが、意図的でない逸脱、例えば、製造欠陥に起因する意図的でない逸脱、ならびに数学的に完全な円筒からの意図的な逸脱は許容される。したがって、本発明の文脈における「筒」は、トポロジー的な意味でより理解される。筒の直径は、例えば、解剖学的要件または運動競技的要件に応じて、筒の長手方向に沿って変化するように設計されてもよい。例えば、ショーツ向けの筒は、上部において底部より大きい直径を有してもよい。シューアッパー向けの筒は、足先部分において踵部分などより大きい直径を有してもよい。シューアッパー向けの筒は、中足部分において爪先部分または踵部分より大きい直径を有してもよい。ソックス向けの筒は、ふくらはぎ部分において足首部分より大きい直径を有してもよい。筒は、胴体向けでもよく、胸部分において腰部分より大きい外周を有してもよい。
【００１０】
本発明の重要な態様は、第２の弾性率が、第１の弾性率より小さいことである。ヤング率としても知られる弾性率は、引張応力と伸長歪みとの比である。小さい第２の弾性率は、緯糸方向に沿って口語的な意味で材料に「弾性がある」ことを意味し、すなわち、環状織筒を緯糸方向に沿って引き伸ばすために比較的小さい力、すなわち、引張応力を要する。したがって、環状織筒は、半径方向の伸びを示す。言い換えれば、緯糸方向のより大きい／より小さい弾性率は、環状織筒が円周方向に伸びることを可能にする。半径方向の伸びは、快適なフィットを実現することができる。第１の弾性率は第２の弾性率より大きいため、環状織筒は、円周方向または半径方向ほど長手方向に沿って伸びない。本発明者らは、これが好ましいことを見出した。その理由は、半径方向と比べて長手方向に沿った大きい伸びは、不十分なフィットまたは不安定なフィットをもたらす可能性があるためである。例えば、半径方向に沿った弾性より長手方向に沿った弾性が高いソックスは、「着用者の足から脱げ」やすくなる可能性がある。一方、半径方向に沿った大きい伸びは、対称性により、この効果をもたらさない。したがって、環状織筒は、十分に安定かつ快適なフィットをもたらす。
【００１１】
環状織筒は継ぎ目がなくてもよい。環状織は、継ぎ目のない筒を高い製造速度で製造することを可能にする。本文脈において、継ぎ目がないとは、筒を製造するために平坦織テキスタイルの２つの端部を互いに縫合することによって生じる継ぎ目がないことを意味すると理解されるべきである。「継ぎ目がない」という用語はさらに、織られた継ぎ目、すなわち、製織によって直接生じる境界面を有する環状織筒に適用される。また、筒は、筒をそのように提供するものではないさらなる継ぎ目を含んでもよい。例えば、筒は、さらなる要素、例えば、ラベルまたはロゴを筒に固定する縫合された継ぎ目を含んでもよい。継ぎ目は、特に身体活動中に不快に感じられることが多く、怪我および水膨れにつながる可能性がある。
【００１２】
第２の弾性率は、１ＧＰａ未満、好ましくは０．３ＧＰａ未満、より好ましくは０．０１ＧＰａ未満、最も好ましくは０．０３ＧＰａ未満でもよい。本発明者らは、第２の弾性率のこの範囲で特に快適なフィットが実現されることを見出した。
【００１３】
第１の弾性率は、少なくとも５０％、好ましくは１００％だけ第２の弾性率より大きくてもよい。本発明者らは、第１の弾性率と第２の弾性率とのこの比により、フィットおよび安定性の間の最適な妥協が実現されることを見出した。
【００１４】
第１のタイプの経糸は、環状織筒の第１の領域内に配置されてもよく、第２のタイプの経糸は、環状織筒の第２の領域内に配置されてもよい。したがって、環状織筒の特性をその周囲で局部的に調整することが可能である。例えば、環状織筒の上側は、環状織筒の下側とは異なる特性を有してもよい。環状織筒の上側は、例えば、シューアッパーの爪革部分用でもよく、環状織筒の下側は、シューアッパーの底部の一部用でもよい。
【００１５】
第１のタイプの経糸は、第１の曲げ剛性を有してもよく、第２のタイプの経糸は、第２の曲げ剛性を有してもよい。好ましくは、第２の曲げ剛性は、第１の曲げ剛性より高くてもよい。したがって、第２の領域は、第１の領域より高い曲げ剛性を有するため、第１の領域の安定性より大きい第２の領域の安定性をもたらす。例えば、第２の領域は、シューアッパーの底部用でもよく、したがって、ソール要素を補うように作用し、またはさらにソール要素の必要性を全体で克服するように作用する。第１の領域は、好ましくは第２の領域より柔軟でもよいシューアッパーの爪革部分用でもよい。
【００１６】
例えば、経糸の環内に互いに隣接して配置された非常に剛性が高い糸の「ストリップ」は、靴用の環状織筒内に「高剛性」の領域を形成し得る。これは、一体化した硬い部品の製造に特に重要であり得る。例えば、時として黒鉛繊維としても知られる炭素繊維を含む、サッカーシューズ用の足板は、ストリップ内で炭素糸を使用することにより作製され得る。次いで、これは、樹脂または熱可塑性ポリマーを局部適用することにより複合材に形成され得る。残りの経糸は、ＰＥＴ、ナイロンまたは同様のテキスタイルグレードの材料を含んでもよい。
【００１７】
経糸の多くの組合せが可能である。経糸は、融着糸もしくはホットメルト糸を伴うテキスタイル材料および／または炭素繊維、ガラス、ＫｅｖｌａｒもしくはＤｙｎｅｅｍａなどの材料からなり得る。
【００１８】
同様に、第３のタイプの緯糸は、第３の領域内に配置されてもよく、第４のタイプの緯糸は、第４の領域内に配置されてもよい。
【００１９】
第３のタイプの緯糸は、第３の曲げ剛性を有してもよく、第４のタイプの緯糸は、第４の曲げ剛性を有してもよく、第４の曲げ剛性は、第３の曲げ剛性より高くてもよい。したがって、第４の領域は、第３の領域より高い曲げ剛性を有するため、第３の領域の安定性より大きい第４の領域の安定性をもたらす。第４の領域は、安定性が要求される少なくともシューアッパーの踵部分内、レースアイレット（lace eyelet）の周り、爪先部分内ならびに／または外側および／もしくは内側部分内に配置されてもよく、第３の領域は中足部分でもよく、この部分は、快適性および足の挿入の容易さのために、より高い柔軟性が要求される。
【００２０】
少なくとも１つの緯糸および／または少なくとも１つの経糸は、アラミド材料、セラミック、ポリエステル、ＰＥＴ、ナイロン、セルロース、ポリプロピレン、ポリ（ブチレンテレフタレート）および／またはエラスタンを含んでもよい。例えば、エラスタンは、０．００２〜０．０１ＧＰａの間の弾性率および３００％〜４５０％の間の破断伸びを有することができるため、非常に大きな伸びを環状織筒内で設計することが可能になる。一方、ナイロンは、約２〜４ＧＰａの弾性率を有するため、大きな強度を環状織筒内で設計することが可能になる。少なくとも１つの緯糸および／または少なくとも１つの経糸は、テープ押出または薄いテキスタイル製品から形成されてもよい。例えば、少なくとも１つの経糸および／または緯糸は、上に挙げた材料のうちのいずれか１つの幅が狭いテープから形成され得る。好ましくは、幅が狭いテープは、２．５ｍｍ幅の織テープであり得る。あるいは、少なくとも１つの経糸および／または少なくとも１つの緯糸は、ＰＥＴで被覆されたエラスタンから形成され得る。この構成は、糸に初期伸びを与える一方、被覆が荷重の増加に耐えるため、糸が高荷重に耐えられるようにもなる。
【００２１】
少なくとも１つの経糸および／または１つの緯糸は、溶融性成分を含んでもよい。溶融性成分は、２００℃以下、好ましくは１５０℃以下の融点を有する熱可塑性ポリマーを含んでもよい。溶融性成分を溶融させる工程は、環状織筒の構造を固化する容易で確実な方法を可能にする。これは、環状織筒がシューアッパーに使用される場合、特に重要である。
【００２２】
糸のいずれかは、２成分繊維、例えば、鞘芯型の２成分繊維を含んでもよい。例えば、鞘は、溶融性成分を含んでもよく、芯は、鞘より高い溶融温度を有する成分を含んでもよい。鞘芯型の糸は、環状織筒全体にわたって含まれてもよく、または特定の領域内に選択的に含まれてもよい。
【００２３】
糸のいずれかが、従来の糸と比べて改善された安定性のために、ブレード、リボンおよび／またはテープを含んでもよい。
【００２４】
複数の経糸が、第１の破断伸びを有してもよく、複数の緯糸が、第２の破断伸びを有してもよく、第２の破断伸びは、第１の破断伸びより大きい。破断伸びは、本文脈において、材料が破断する前に達することができる最大伸びと理解される。したがって、緯糸は、破断する前に大きく伸びる得るため、環状織筒は、円周方向または半径方向に伸びるようになり、最適なフィットが実現される。
【００２５】
第２の破断伸びは、少なくとも１００％、好ましくは１５０％でもよい。本発明者らは、快適なフィットを可能にするために、破断伸びのこの範囲が好ましいことを見出した。
【００２６】
環状織筒は、フィルムをさらに含んでもよい。フィルムの貼付けは、環状織筒を固化し、その耐摩耗性を向上させるように作用することができる。さらに、耐水性のレベルが改善され得る。
【００２７】
フィルムは薄くてもよく、例えば、２ｍｍ未満、好ましくは１ｍｍ未満でもよく、したがって、十分な耐水度を可能にするが、シューアッパーの重量は低く保つ。しかし、十分な安定性を得るために、フィルムは比較的厚くてもよく、すなわち、板状、例えば、少なくとも２ｍｍ、好ましくは少なくとも４ｍｍでもよい。
【００２８】
フィルムは、熱可塑性ポリマーを含んでもよい。熱可塑性ポリマーは、２００℃未満、好ましくは１５０℃未満の融点を有してもよい。したがって、履物の物品またはアパレルの物品の固化を可能にするために、フィルムが製造プロセスの間に少なくとも部分的に溶融してもよい。フィルムは、パッチとして手作業で、またはパッチ配置ロボットにより貼り付けられてもよい。
【００２９】
フィルムは、履物の物品もしくはアパレルの物品のすべてまたは一部のみを覆うように貼り付けられてもよい。例えば、フィルムは、シューアッパーの一部にのみ貼り付けられてもよい。例えば、フィルムは、シューアッパーのベース部分、シューアッパーの内側および／もしくは外側部分、ならびに／または踵の周り、ならびに／またはシューアッパーの爪先部分に貼り付けられてもよい。フィルムは、アッパーの全高まで延びていても、延びていなくてもよく、足開口部に達していても、達していなくてもよい。このようにして、好ましいレベルの支持および保護を局部的に選択することが可能である。貼り付けられたフィルムは、フィルムが貼り付けられたシューアッパーを局部的に剛化することができる。貼り付けられたフィルムは、シューアッパーを設計上または美的に改善することができる。フィルムは、機能、例えば、耐候性または防汚性を改善するために、シューアッパーの表面領域全体にわたって貼り付けられてもよい。フィルムは弾性特性を有してもよい。このようにして、シューアッパーの伸びは依然として許容される。フィルムは、伸び特性を有していなくてもよく、シューアッパーの伸びを防いでもよい。
【００３０】
本発明はさらに、本明細書に記載の、本発明による環状織筒を含むシューアッパーに関する。本発明による環状織筒は、シューアッパーの一部としての使用に特に有利である。本発明による環状織筒の利点は、本発明による環状織筒が靴型によく適合することである。最小限の追加の仕上げステップが必要になることもある。緯糸の低い第２の弾性率、すなわち、「高弾性」のために、所与の直径の環状織筒のみから最大３つの異なる靴サイズを製造できる可能性がある。これは、製造プロセスを大幅に簡略化する。第２の弾性率と比べてより高い第１の弾性率により、シューアッパーにおける使用において環状織筒の十分な安定性が確保される。
【００３１】
シューアッパーは、フィルムを含む環状織筒を含んでもよい。例えば、フィルムは、シューアッパーの上側および／または外側に配置されてもよく、シューアッパーの耐水度を改善することができる。フィルムは、追加的または代替的に、シューアッパーの下側、例えば、底部に配置されてもよく、シューアッパーの底部の安定性を改善するように作用することができるため、ソール要素により得られる安定性を補い、または追加のソール要素の必要性を全体で回避する。
【００３２】
シューアッパーは、環状織筒に取り付けられたミッドソールをさらに含んでもよい。ミッドソールは、ポリウレタンおよび／またはエチルビニルアセテートを含んでもよい。赤外線結合（ＩＲ結合）により、またはミッドソールの材料を溶融するために熱を加える他の方法により、ミッドソールがシューアッパーに取り付けられてもよい。織られたシューアッパーのテキスタイル生地は、ミッドソールが結合するための大きい表面積を与え、したがって、従来のストローベルより強い機械的結合を与える。この特徴のさらなる態様は以下で論じる。
【００３３】
本発明はさらに、本発明によるシューアッパーを含む履物の物品に関する。したがって、履物の物品は、本明細書に記載の本発明によるシューアッパーの有利な特性を有する。
【００３４】
本発明によるシューアッパーの利点は、その改善された安定かつ快適なフィットである。シューアッパーは、長手方向に沿った弾性より半径方向に沿った弾性が高く、したがって、足によく適合する一方、身体運動および身体の動きの間に足から脱げることも、足を擦ったりすることもなく良好なフィットももたらす。
【００３５】
本発明はさらに、本発明による環状織筒を含むアパレルの物品に関する。したがって、アパレルの物品は、本明細書に記載の本発明による環状織筒の有利な特性を有する。
【００３６】
本発明によるアパレルの物品の利点は、その改善された安定かつ快適なフィットである。半径方向の伸びは、アパレルの物品、例えば、ショーツまたはＴシャツまたは袖において半径方向の圧迫を生み出すことができる。半径方向の伸びは、衣類の柔軟性を高めることができ、着用者は、より広範囲の動きが可能になる。例えば、半径方向に沿った弾性より長手方向に沿った弾性が高いアパレルの物品、例えば、袖は、着用者の腕で縮み、不十分なフィットをもたらしやすくなる可能性がある。一方、半径方向に沿った大きい伸びは、対称性により、この効果をもたらさないが、その代わりに、快適かつ安定なフィットをもたらす。
【００３７】
本発明はさらに、履物の物品またはアパレルの物品のための環状織筒を製造する方法であって、（ａ）第１の弾性率を有する複数の経糸を準備することと、（ｂ）第２の弾性率を有する複数の緯糸を準備することであり、（ｃ）第２の弾性率が、第１の弾性率より小さく、（ｄ）複数の経糸と複数の緯糸とを筒状形状に環状に織ることとを含む、方法に関する。
【００３８】
対応する製品について記載の通り、この方法は、十分な安定性ならびに快適なフィットをもたらす環状織筒を高い製造速度で製造することを可能にする。
【００３９】
複数の経糸と複数の緯糸とを筒状形状に環状に織ることは、継ぎ目のない環状織筒を製造することができる。環状織は、継ぎ目のない筒を高い製造速度で製造することを可能にする。継ぎ目のない筒の利点および「継ぎ目のない」という用語がどのように理解されるべきであるかは既に上で概説した。
【００４０】
第２の弾性率は、１ＧＰａ未満、好ましくは０．３ＧＰａ未満、より好ましくは０．０１ＧＰａ未満、最も好ましくは０．０３ＧＰａ未満でもよい。本発明者らは、第２の弾性率のこの範囲で特に快適なフィットが実現されることを見出した。
【００４１】
環状に織ることは、第１のタイプの経糸を環状織筒の第１の領域内に、第２のタイプの経糸を環状織筒の第２の領域内に配置することを含んでもよい。したがって、環状織筒の特性をその周囲で局部的に調整することが可能である。例えば、環状織筒の上側は、環状織筒の下側とは異なる特性を有してもよい。環状織筒の上側は、例えば、シューアッパーの爪革部分用でもよく、環状織筒の下側は、シューアッパーの底部の一部用でもよい。
【００４２】
第１のタイプの経糸は、第１の曲げ剛性を有してもよく、第２のタイプの経糸は、第２の曲げ剛性を有してもよく、第２の曲げ剛性は、第１の曲げ剛性より高くてもよい。したがって、第２の領域は、第１の領域より高い曲げ剛性を有するため、第１の領域の安定性より大きい第２の領域の安定性をもたらす。例えば、第２の領域は、シューアッパーの底部用でもよく、したがって、ソール要素を補うように作用し、またはさらにソール要素の必要性を全体で克服するように作用する。第１の領域は、好ましくは第２の領域より柔軟でもよいシューアッパーの爪革部分用でもよい。
【００４３】
同様に、第３のタイプの緯糸は、第３の領域内に配置されてもよく、第４のタイプの緯糸は、第４の領域内に配置されてもよい。
【００４４】
第３のタイプの緯糸は、第３の曲げ剛性を有してもよく、第４のタイプの緯糸は、第４の曲げ剛性を有してもよく、第４の曲げ剛性は、第３の曲げ剛性より高くてもよい。したがって、第４の領域は、第３の領域より高い曲げ剛性を有するため、第３の領域の安定性より大きい第４の領域の安定性をもたらす。第４の領域は、シューアッパーの踵部分でもよく、この部分は、安定性が要求され、第３の領域は中足部分でもよく、この部分は、より高い柔軟性が要求される。
【００４５】
少なくとも１つの緯糸および／または少なくとも１つの経糸は、アラミド材料、セラミック、ポリエステル、ＰＥＴ、ナイロン、セルロース、ポリプロピレン、ポリ（ブチレンテレフタレート）および／またはエラスタンを含んでもよい。例えば、エラスタンは、０．００２〜０．０１ＧＰａの間の弾性率および３００％〜４５０％の間の破断伸びを有することができるため、非常に大きな伸びを環状織筒内で設計することが可能になる。一方、ナイロンは、約２〜４ＧＰａの弾性率を有するため、大きな強度を環状織筒内で設計することが可能になる。
【００４６】
少なくとも１つの経糸および／または１つの緯糸は、溶融性成分を含んでもよい。溶融性成分は、２００℃以下、好ましくは１５０℃以下の融点を有する熱可塑性ポリマーを含んでもよい。溶融性成分を溶融させることは、環状織筒の構造を固化する容易で確実な方法を可能にする。これは、環状織筒がシューアッパーに使用される場合、特に重要である。
【００４７】
糸のいずれかは、２成分繊維、例えば、鞘芯型の２成分繊維を含んでもよい。例えば、鞘は、溶融性成分を含んでもよく、芯は、鞘より高い溶融温度を有する成分を含んでもよい。
【００４８】
環状織筒の固化および融着は、局部的に、または筒全体にわたって実施されてもよい。局部補強のために、高温のアイロンを使用して特定の領域に熱が加えられてもよい。局部補強のために、赤外線によって熱が加えられてもよい。加熱は、手作業によるプロセスとして、または自動化されたプロセスにより実施することができる。筒全体にわたって融着させるために、ファブリック部品は、熱風炉内または加熱セル内で処理されてもよい。環状織筒がシューアッパーに含まれる場合、シューアッパーが型の上に配置されている間に、加工されたファブリック部品のうちのいずれか１つが生じ得る。あるいは、筒が平坦な表面に配置されている間に、局部的または全体的な加熱が実施されてもよい。
【００４９】
糸のいずれかは、従来の糸と比べて改善された安定性のために、ブレード、リボンおよび／またはテープを含んでもよい。
【００５０】
複数の経糸が、第１の破断伸びを有してもよく、複数の緯糸が、第２の破断伸びを有してもよく、第２の破断伸びは、第１の破断伸びより大きい。破断伸びは、本文脈において、材料が破断する前に達することができる最大伸びと理解される。したがって、緯糸は、破断する前に大きく伸びるため、環状織筒は、円周方向または半径方向に伸びるようになり、最適なフィットが実現される。
【００５１】
第２の破断伸びは、少なくとも１００％、好ましくは１５０％、より好ましくは２００％でもよい。本発明者らは、快適なフィットを可能にするために、破断伸びのこの範囲が好ましいことを見出した。
【００５２】
本方法は、本明細書の他の場所に記載されているように、環状織筒の第１の端部および／もしくは第２の端部をシールすることならびに／または環状織筒に開口部を切り込むことをさらに含んでもよい。したがって、最終製品、例えば、履物の物品またはアパレルの物品の、より広範囲の幾何形状を実現することができる。
【００５３】
本方法は、平坦な二次元の環状織布を製造するために環状織筒を切開することをさらに含んでもよい。この平坦な環状織布は、同じサイズの平坦織布よりはるかに高速で製造することができて、同じ糸を選択して織ることができる。平坦な環状織布は、アパレルの物品または履物の物品を製造するためにさらに加工されてもよい。より高速の製造速度は環状織法に由来し、この方法では、開口運動毎に緯糸が１本ずつ挿入される平坦織法とは対照的に、機械の製織動作の１回の回転中に複数の緯糸が挿入される。
【００５４】
本発明はさらに、シューアッパーを製造する方法であって、（ａ）本明細書に記載の環状織筒を製造することと、（ｂ）環状織筒の一端をシールすることと、（ｃ）環状織筒を靴型の上に被せることとを含む、方法に関する。
【００５５】
本発明による環状織筒は、最小限の追加の仕上げで靴型に特によく適合するため、シューアッパーを製造するこの方法は特に有利である。したがって、プロセスの複雑さは減り、例えば、当技術分野において公知の方法では可能ではないであろう方法の自動化が可能になり得る。緯糸の低い第２の弾性率、すなわち、「高弾性」のために、所与の直径の環状織筒のみから最大３つの異なる靴サイズを製造できる可能性がある。これは、製造プロセスを大幅に簡略化する。第２の弾性率と比べてより高い第１の弾性率により、シューアッパーにおける使用において環状織筒の十分な安定性が確保される。
【００５６】
三次元の靴型の代わりに、本質的に二次元のブレードを使用することもできる。「本質的に二次元」は、この文脈において、ブレードの高さが、ブレードの幅および／または長さより著しく小さいことを意味する。この配置は、靴型に合わせたシューアッパーへのパッチの配置、例えば、フィルムの配置を改善する。
【００５７】
本方法は、平坦な二次元の環状織布を製造するために環状織筒を切開することをさらに含んでもよい。次いで、シューアッパーを製造するために、この環状織布を靴型またはブレードの上に被せてもよい。さらに、切開した平坦な環状織布は、パターンピースにさらに裁断して、従来の製靴製造法により組み立てられてもよい。
【００５８】
本方法は、環状織筒の第２の端部をシールすることをさらに含んでもよい。環状織筒の第２の端部をシールすることにより、シューアッパーの動きが制限されるため、シューアッパーを靴型に合わせる操作が大幅に簡略化される。例えば、第１の端部は、ステッチまたはテープにより閉じられてもよく、次いで、型が挿入され、次いで、環状織筒が引かれ、教示され、適切な構造が得られるように処置される。次いで、第２の端部をステッチまたはテープにより同様の方法で閉じることができて、すべて型は中に入ったままである。次いで、その織を何らかの融着、溶融、補強またはラミネーションステップによりセットすることができたら、カラー部分を裂開することができて、型を取り出すことができる。筒の第１または第２の端部を再び裂開すること、次いで、その端部が足開口部としての役目を果たすことも可能である。
【００５９】
本方法は、シューアッパーを固化するために熱および／または圧力を加えることをさらに含んでもよい。使用中、特に激しい身体運動中、シューアッパーの損傷を防ぐためにシューアッパーを固化すること、追加的な支持を与えるために一部の領域の伸び抵抗を大きくすること、および一部の領域内の透水性を低下させることが有利である。
【００６０】
環状織筒の固化および融着は、局部的に、または筒全体にわたって実施されてもよい。局部補強のために、高温のアイロンを使用して、または溶接、例えば、赤外線溶接もしくは高周波溶接により、特定の領域に熱が加えられてもよい。筒全体にわたって融着させるために、ファブリック部品は、熱風炉内または加熱セル内で処理されてもよい。環状織筒がシューアッパーに含まれる場合、シューアッパーが型の上に配置されている間に、加工されたファブリック部品のうちのいずれか１つが生じ得る。シールされた端部のいずれかを隠すため、または開口部のサイズおよび形状を変更するために、さらなる要素、例えば、織テキスタイルが、例えば、縫製または縫合により追加されてもよい。さらなる固化法には、熱および３Ｄ形状の半分に適合する柔軟な膜を使用する真空ラミネーションまたは真空成形が含まれてもよい。超音波または高周波音波により接着要素が活性化される、非熱固化を含む他の可能性も企図される。
【００６１】
靴型は、例えば、ヒンジで動作する機構により、折畳み可能であってもよい。これは、特定の実施形態に限定されない。本方法は、靴型を折り畳むことにより少なくとも部分的に靴型を取り出すことをさらに含んでもよい。これにより、シューアッパーからの靴型の簡略化された取出しが可能となる。
【００６２】
本方法は、フィルムを環状織筒に貼り付けることをさらに含んでもよい。「フィルム」という用語がどのように理解されるべきであるか、提供される利点は何であるかは、既に本明細書に記載されている。フィルムは、パッチとして手作業で、またはパッチ配置ロボットにより貼り付けられてもよい。
【００６３】
フィルムは、熱可塑性ポリマーを含んでもよい。熱可塑性ポリマーは、２００℃未満、好ましくは１５０℃未満の融点を有してもよい。したがって、シューアッパーの固化を可能にするために、フィルムが製造プロセスの間に少なくとも部分的に溶融してもよい。
【００６４】
型の上に筒を配置する前に、フィルムが環状織筒に貼り付けられてもよい。例えば、環状織筒が平坦であるとき、パッチは、自動化されたプロセスにおいて配置することがより容易になり得る。例えば、環状織筒は、平坦な表面または本質的に平坦な表面、例えば、本質的に二次元のブレードの上に配置されてもよい。ブレードは、さらなる平坦な要素またはテープがシューアッパーテキスタイルの表面に貼り付けられる必要がある用途において好ましいこともある。このブレードは、ヒトまたはロボットが従来の熱プレスにおいてプレスするためのほぼ２Ｄのデカールまたは箔を貼り付けることがはるかに容易な幾何形状を与える。しかし、環状織筒、または環状織筒を含むシューアッパーが型の上に配置されているときにフィルムを貼り付けることも可能である。
【００６５】
フィルムは、履物の物品もしくはアパレルの物品のすべてまたは一部のみを覆うように貼り付けられてもよい。例えば、フィルムは、シューアッパーの一部にのみ貼り付けられてもよい。例えば、フィルムは、シューアッパーのベース部分、シューアッパーの内側および／もしくは外側部分、ならびに／または踵の周り、ならびに／またはシューアッパーの爪先部分に貼り付けられてもよい。フィルムは、アッパーの全高まで延びていても、延びていなくてもよく、足開口部に達していても、達していなくてもよい。このようにして、好ましいレベルの支持および保護を局部的に選択することが可能である。
【００６６】
シューアッパーを製造する方法は、ミッドソールを環状織筒に取り付けることをさらに含んでもよい。その利点およびさらなる可能性のある特徴が、少なくとも第１の層を環状に織ることを含む、シューアッパーを製造する方法に関して本明細書に記載される。環状織布を含む少なくとも第１の層を含むシューアッパーに関して記載される特徴のいずれかまたはすべてが、本明細書に記載の環状織筒を含むシューアッパーの特徴であってもよいと理解されるべきである。
【００６７】
本発明はさらに、履物の物品を製造する方法であって、（ａ）本発明の方法にしたがってシューアッパーを製造することと、（ｂ）ソール要素をシューアッパーに取り付けることとを含む、方法に関する。本明細書に記載の通り、シューアッパーを製造する方法は特に有利であり、したがって、履物の物品は、本明細書に記載の、本発明によるシューアッパーの有利な特性を有する。
【００６８】
本発明はさらに、環状織布を含む少なくとも第１の層を含むシューアッパーに関する。既に本明細書に記載の通り、環状織は、平坦織より高い製造速度を可能にする。したがって、本発明によるシューアッパーは、当技術分野において公知のシューアッパーより高速で製造することができる。筒状のテキスタイルはまた、シューアッパーの製造における使用に有益であり、その理由は、業界において現在使用されている種類の平坦織テキスタイルが、着用者の足を覆うのに必要な三次元形状を形成するために、さらなる加工ステップ、例えば、裁断、縫合、成形またはこれらと他の仕上げ方法との組合せを必要とするからである。したがって、環状織布を含むシューアッパーは、二次元のファブリックおよびテキスタイルを使用するときよりも少数の全組立てステップで製造することができる。
【００６９】
シューアッパーは、第１の層に取り付けられているミッドソールをさらに含んでもよい。ミッドソールは、好ましいクッション特性を有することができる。言い換えれば、ミッドソールおよびシューアッパーは、１つの一体化したユニットを形成することができる。このようにして、シューアッパーを含む履物の物品の安定性を改善することができる。ミッドソールは、通常の使用中に地面に接触しないように構成されてもよい。例えば、ミッドソールは、発泡材料、例えば、発泡ポリウレタンのランダムに配向した粒子を含んでもよい。
【００７０】
シューアッパーは、テキスタイルを含む第２の層をさらに含んでもよい。本文脈におけるテキスタイルは、経糸編、緯糸編、平坦織、環状織、不織のテキスタイルなどでもよい。第２の層はさらに、シューアッパーの安定性を改善する。さらに、第１の層および第２の層は、異なる主要な機能を提供するように設計されてもよい。テキスタイルを製造する異なる技術は一般に、異なる特性をもたらす。したがって、第１の層および第２の層の特性が有利な方法で互いに補完することができるように第２の層が織られていない場合に特に有利であり得る。
【００７１】
例えば、第２の層がシューアッパーの内側にある場合、第２の層は、特に快適になるように構成されてもよい。例えば、不織のものまたはニットを含む第２の層は、特に柔らかく快適な手触りにすることができる。不織のものを含む第２の層はまた、軽量にすることができて、良好なレベルの耐水性を与えることができる。次いで、環状織布を含む第１の層は、構造安定性をもたらす主要な機能を有することができる。
【００７２】
ミッドソールが、第１の層と第２の層との間に少なくとも部分的に配置されてもよい。言い換えれば、ミッドソールの少なくとも一部が、「サンドイッチ」状の構成で第１の層と第２の層との間の境界面の少なくとも一部に配置されてもよい。ミッドソールは快適なレベルのクッション性を好ましく与えるため、この配置は特に有利であり得る。しかし、柔らかい材料およびクッション材は、比較的弱くなる傾向がある。したがって、サンドイッチ状の構成はミッドソールを保護するので有利である。
【００７３】
シューアッパーは、第１の層と第２の層との間に少なくとも部分的に配置された接着剤をさらに含んでもよい。接着剤は、第１の層と第２の層とを互いに結合する働きをすることができるため、互いに対する層の意図しない動きを防ぐ。接着剤はさらに、シューアッパーの耐水性のレベルを改善することができる。
【００７４】
接着剤は、溶融性成分、例えば、ホットメルトフィルムを含んでもよい。溶融性成分は、２００℃以下、好ましくは１５０℃以下の融点を有する熱可塑性ポリマーを含んでもよい。溶融性成分を溶融させることは、シューアッパーの構造を固化する容易で確実な方法を可能にする。
【００７５】
あるいは、接着剤は、液体接着剤を含んでもよい。液体接着剤は、吹付けにより、または手作業で、またはその他の任意の適した方法により、第２の層に塗布されてもよい。
【００７６】
あるいは、シューアッパーは、シューアッパーの片方または両方の層の糸に取り込まれた接着剤を含む。層間の結合を形成するために、熱を加えることによって接着剤が活性化されてもよい。あるいは、接着剤は、超音波または高周波音波によって活性化されてもよい。
【００７７】
第１の層は、第２の層の外側に少なくとも部分的に配置されてもよい。第１の層は、第２の層内に全体が配置されてもよい。本発明者らは、環状織布が、良好なレベルの耐摩耗性および構造安定性をもたらすことを見出した。したがって、第２の層の外側に少なくとも部分的に第１の層を配置することが有利である。この構成において、本明細書に記載されているように、第２の層は、着用快適性を着用者に与える主要な機能を有することができる。
【００７８】
履物の物品は、アウトソールをさらに含んでもよい。アウトソールは、好ましくは、耐摩耗性があり、良好なレベルの地面のトラクションをもたらす。したがって、履物の物品の耐久性が改善され、足は、例えば、鋭利物から保護され、脱げるリスクが低下する。アウトソールは、従来の方法、例えば、ゴム加硫または膠により取り付けることができ、またはアウトソールは、要求される形態に直接注入することができ、またはその他の任意の適した方法。
【００７９】
本発明はさらに、シューアッパーを製造する方法であって、少なくとも第１の層を環状に織ることを含む、方法に関する。この方法の利点、特にそのより高い製造速度は上で論じた。
【００８０】
環状織筒を製造する方法に関して記載の任意の態様またはすべての態様は、シューアッパーを製造する方法と組み合わせることができると理解されるべきである。
【００８１】
本方法は、ミッドソールを準備することと、ミッドソールを第１の層に取り付けることとをさらに含んでもよい。本明細書において説明の通り、このようにして、シューアッパーを含む履物の物品の安定性を改善することができる。このステップは、例えば、シューアッパーが型の上に配置されているとき実施されてもよく、したがって、容易な加工が可能になる。
【００８２】
本方法は、テキスタイルを製造することと、テキスタイルを含む第２の層をシューアッパーに取り込むこととをさらに含んでもよい。第２の層がさらにシューアッパーの安定性を改善することは既に記載されている。さらに、第１の層および第２の層は、異なる主要な機能を提供するように設計されてもよい。
【００８３】
本方法は、第１の層と第２の層との間に少なくとも部分的にミッドソールを配置することをさらに含んでもよい。既に説明の通り、そのような「サンドイッチ」状の構成は、ミッドソールを保護するため有利である。例えば、第２の層を型の上に配置することができ、次いで、ミッドソールを第２の層に取り付けることができ、続いて、第１の層をミッドソールおよび第２の層に取り付けることができる。
【００８４】
本方法は、第１の層と第２の層との間に少なくとも部分的に接着剤を塗布することをさらに含んでもよい。接着剤は、吹付けにより、または手作業による塗布により塗布されてもよい。接着剤は、第１の層と第２の層とを互いに結合する働きをすることができて、さらに、シューアッパーの耐水性のレベルを改善することができる。
【００８５】
接着剤は、溶融性成分を含んでもよく、本方法は、溶融性成分を溶融させることをさらに含んでもよい。溶融性成分を溶融させることは、シューアッパーの構造を固化する容易で確実な方法を可能にする。
【００８６】
本方法は、第２の層の外側に少なくとも部分的に第１の層を配置することをさらに含んでもよい。本明細書において説明の通り、環状織布は、良好なレベルの耐摩耗性および構造安定性をもたらすため、これは有利である。
【００８７】
本発明はさらに、履物の物品を製造する方法であって、請求項に記載の、シューアッパーを製造することを含む、方法に関する。したがって、本方法は、当技術分野において公知の方法より高速である。さらに、履物の物品は、改善されたレベルの快適性および安定性を可能にする。
【００８８】
履物の物品を製造する方法は、アウトソールをシューアッパーに取り付けることをさらに含んでもよい。アウトソールは、好ましくは、耐摩耗性があり、良好なレベルの地面のトラクションをもたらす。したがって、履物の物品の耐久性が改善され、足は、例えば、鋭利物から保護され、脱げるリスクが低下する。
【００８９】
本発明は、以下の実施形態を含む。
【００９０】
［１］履物の物品（５１）またはアパレルの物品（３０）のための環状織筒（１１）であって、
（ａ）第１の弾性率を有する複数の経糸（１５）と、
（ｂ）第２の弾性率を有する複数の緯糸（１６）と
を含み、
（ｃ）第２の弾性率が、第１の弾性率より小さい、
環状織筒（１１）。
【００９１】
［２］継ぎ目のない、［１］に記載の環状織筒（１１）。
【００９２】
［３］第２の弾性率が１ＧＰａ未満である、［１］または［２］に記載の環状織筒（１１）。
【００９３】
［４］第１のタイプの経糸（１５ａ）が、第１の領域内に配置されており、第２のタイプの経糸（１５ｂ）が、環状織筒（１１）の第２の領域内に配置されている、［１］から［３］の１つに記載の環状織筒（１１）。
【００９４】
［５］第１のタイプの経糸（１５ａ）が、第１の曲げ剛性を有し、第２のタイプの経糸（１５ｂ）が、第２の曲げ剛性を有し、第２の曲げ剛性が、第１の曲げ剛性より高い、［１］から［４］の１つに記載の環状織筒（１１）。
【００９５】
［６］少なくとも１つの緯糸および／または少なくとも１つの経糸が、アラミド材料、セラミック、ポリエステル、ＰＥＴ、ナイロン、セルロース、ポリプロピレン、ポリ（ブチレンテレフタレート）および／またはエラスタンを含む、［１］から［５］の１つに記載の環状織筒（１１）。
【００９６】
［７］少なくとも１つの経糸および／または１つの緯糸が溶融性成分を含む、［１］から［６］の１つに記載の環状織筒（１１）。
【００９７】
［８］複数の経糸（１５）が、第１の破断伸びを有し、複数の緯糸（１６）が、第２の破断伸びを有し、第２の破断伸びが、第１の破断伸びより大きい、［１］から［７］の１つに記載の環状織筒（１１）。
【００９８】
［９］第２の破断伸びが少なくとも１００％である、［１］から［８］の１つに記載の環状織筒（１１）。
【００９９】
［１０］フィルム（１８、２７）をさらに含む、［１］から［９］の１つに記載の環状織筒（１１）。
【０１００】
［１１］フィルム（１８、２７）が熱可塑性ポリマーを含む、［１］から［１０］に記載の環状織筒（１１）。
【０１０１】
［１２］［１］から［１１］の１つに記載の環状織筒（１１）を含むシューアッパー（１７）。
【０１０２】
［１３］環状織筒（１１）に取り付けられたミッドソール（４３）をさらに含む、［１２］に記載のシューアッパー（１７）。
【０１０３】
［１４］［１２］または［１３］に記載のシューアッパー（１７）を含む履物の物品（５１）。
【０１０４】
［１５］［１］から［１１］の１つに記載の環状織筒（１１）を含むアパレルの物品（３０）。
【０１０５】
［１６］履物の物品（５１）またはアパレルの物品（３０）のための環状織筒（１１）を製造する方法であって、
（ａ）第１の弾性率を有する複数の経糸（１５）を準備することと、
（ｂ）第２の弾性率を有する複数の緯糸（１６）を準備することであり、
（ｃ）第２の弾性率が、第１の弾性率より小さく、
（ｄ）複数の経糸（１５）と複数の緯糸（１６）とを筒状形状に環状に織ることと
を含む、方法。
【０１０６】
［１７］複数の経糸（１５）と複数の緯糸（１６）とを筒状形状に環状に織ることにより、継ぎ目のない環状織筒（１１）が製造される、［１６］に記載の、履物の物品（５１）またはアパレルの物品（３０）のための環状織筒（１１）を製造する方法。
【０１０７】
［１８］第２の弾性率が１ＧＰａ未満である、［１６］または［１７］に記載の、履物の物品（５１）またはアパレルの物品（３０）のための環状織筒（１１）を製造する方法。
【０１０８】
［１９］環状に織ることが、第１のタイプの経糸（１５ａ）を第１の領域内に、第２のタイプの経糸（１５ｂ）を環状織筒（１１）の第２の領域内に配置することを含む、［１６］から［１８］の１つに記載の、履物の物品（５１）またはアパレルの物品（３０）のための環状織筒（１１）を製造する方法。
【０１０９】
［２０］第１のタイプの経糸（１５ａ）が、第１の曲げ剛性を有し、第２のタイプの経糸（１５ｂ）が、第２の曲げ剛性を有し、第２の曲げ剛性が、第１の曲げ剛性より高い、［１６］から［１９］の１つに記載の、履物の物品（５１）またはアパレルの物品（３０）のための環状織筒（１１）を製造する方法。
【０１１０】
［２１］少なくとも１つの緯糸および／または少なくとも１つの経糸が、アラミド材料、セラミック、ポリエステル、ＰＥＴ、ナイロン、セルロース、ポリプロピレン、ポリ（ブチレンテレフタレート）および／またはエラスタンを含む、［１６］から［２０］の１つに記載の、履物の物品（５１）またはアパレルの物品（３０）のための環状織筒（１１）を製造する方法。
【０１１１】
［２２］少なくとも１つの経糸および／または１つの緯糸が溶融性成分を含む、［１６］から［２１］の１つに記載の、履物の物品（５１）またはアパレルの物品（３０）のための環状織筒（１１）を製造する方法。
【０１１２】
［２３］複数の経糸（１５）が、第１の破断伸びを有し、複数の緯糸（１６）が、第２の破断伸びを有し、第２の破断伸びが、第１の破断伸びより大きい、［１６］から［２２］の１つに記載の、履物の物品（５１）またはアパレルの物品（３０）のための環状織筒（１１）を製造する方法。
【０１１３】
［２４］第２の破断伸びが少なくとも１００％である、［１６］から［２３］の１つに記載の、履物の物品（５１）またはアパレルの物品（３０）のための環状織筒（１１）を製造する方法。
【０１１４】
［２５］フィルム（１８、２７）を環状織筒（１１）に貼り付けることをさらに含む、［１６］から［２４］の１つに記載の、履物の物品（５１）またはアパレルの物品（３０）のための環状織筒（１１）を製造する方法。
【０１１５】
［２６］フィルム（１８、２７）が熱可塑性ポリマーを含む、［１６］から［２５］の１つに記載の、履物の物品（５１）またはアパレルの物品（３０）のための環状織筒（１１）を製造する方法。
【０１１６】
［２７］シューアッパー（１７）を製造する方法であって、
（ａ）［１６］から［２４］の１つに記載の環状織筒（１１）を製造することと、
（ｂ）環状織筒（１１）の第１の端部（２４）をシールすることと、
（ｃ）環状織筒（１１）を靴型の上に被せることと
を含む、シューアッパー（１７）を製造する方法。
【０１１７】
［２８］環状織筒（１１）の第２の端部（２３）をシールすることをさらに含む、［２７］に記載の、シューアッパー（１７）を製造する方法。
【０１１８】
［２９］ミッドソール（４３）を環状織筒（１１）に取り付けることをさらに含む、［２７］または［２８］に記載の、シューアッパー（１７）を製造する方法。
【０１１９】
［３０］履物の物品（５１）を製造する方法であって。
（ａ）［２７］から［２９］の１つに記載の、シューアッパー（１７）を製造することと、
（ｂ）ソール要素（５２）をシューアッパー（１７）に取り付けることと
を含む、方法。
【０１２０】
［３１］環状織布を含む少なくとも第１の層を含むシューアッパー（１７）。
【０１２１】
［３２］第１の層に取り付けられているミッドソール（４３）をさらに含む、［３１］に記載のシューアッパー（１７）。
【０１２２】
［３３］テキスタイルを含む第２の層をさらに含む、［３１］または［３２］に記載のシューアッパー（１７）。
【０１２３】
［３４］ミッドソール（４３）が、第１の層と第２の層との間に少なくとも部分的に配置されている、［３２］または［３３］に記載のシューアッパー（１７）。
【０１２４】
［３５］第１の層と第２の層との間に少なくとも部分的に配置された接着剤をさらに含む、［３１］から［３４］の１つに記載のシューアッパー（１７）。
【０１２５】
［３６］接着剤が溶融性成分を含む、［３１］から［３５］の１つに記載のシューアッパー（１７）。
【０１２６】
［３７］第１の層が、第２の層の外側に少なくとも部分的に配置されている、［３３］から［３６］の１つに記載のシューアッパー（１７）。
【０１２７】
［３８］［３１］から［３７］の１つに記載のシューアッパー（１７）を含む履物の物品（５１）。
【０１２８】
［３９］少なくとも第１の層を環状に織ることを含む、シューアッパー（１７）を製造する方法。
【０１２９】
［４０］ミッドソール（４３）を準備することと、ミッドソール（４３）を第１の層に取り付けることとをさらに含む、［３９］に記載の、シューアッパー（１７）を製造する方法。
【０１３０】
［４１］テキスタイルを製造することと、テキスタイルを含む第２の層をシューアッパー（１７）に取り込むこととをさらに含む、［３９］または［４０］に記載の、シューアッパー（１７）を製造する方法。
【０１３１】
［４２］第１の層と第２の層との間に少なくとも部分的にミッドソール（４３）を配置することをさらに含む、［４０］または［４１］に記載の、シューアッパー（１７）を製造する方法。
【０１３２】
［４３］第１の層と第２の層との間に少なくとも部分的に接着剤を塗布することをさらに含む、［３９］から［４２］の１つに記載の、シューアッパー（１７）を製造する方法。
【０１３３】
［４４］接着剤が溶融性成分を含み、溶融性成分を溶融させることをさらに含む、［３９］から［４３］の１つに記載の、シューアッパー（１７）を製造する方法。
【０１３４】
［４５］第２の層の外側に少なくとも部分的に第１の層を配置することをさらに含む、［４１］から［４４］の１つに記載の、シューアッパー（１７）を製造する方法。
【０１３５】
［４６］［３９］から［４５］の１つに記載のシューアッパー（１７）を製造することを含む、履物の物品（５１）を製造する方法。
【０１３６】
以下において、本発明の例示的な実施形態を、図を参照して説明する。
【図面の簡単な説明】
【０１３７】
【図１Ａ】本発明による例示的な環状織筒を示す図である。
【図１Ｂ】本発明による例示的な環状織筒を示す図である。
【図２Ａ】本発明による例示的な部分的に完成したシューアッパーを示す図である。
【図２Ｂ】本発明による例示的な部分的に完成したシューアッパーを示す図である。
【図３Ａ】本発明による例示的な部分的に完成したシューアッパーを示す図である。
【図３Ｂ】本発明による例示的な部分的に完成したシューアッパーを示す図である。
【図４】本発明による例示的な部分的に完成したシューアッパーを示す図である。
【図５Ａ】本発明による例示的な部分的に完成したシューアッパーを示す図である。
【図５Ｂ】本発明による例示的な部分的に完成したシューアッパーを示す図である。
【図６】本発明による例示的なアパレルの物品３０を示す図である。
【図７】本発明による方法に適した例示的な環状織機を示す図である。
【図８Ａ】本発明による例示的なシューアッパーを示す図である。
【図８Ｂ】本発明による例示的なシューアッパーを示す図である。
【図８Ｃ】本発明による例示的なシューアッパーを示す図である。
【図９】本発明による例示的な靴を示す図である。
【発明を実施するための形態】
【０１３８】
以下において、本発明のいくつかの可能性のある実施形態のみを詳細に説明する。これらの例示的な実施形態は、いくつかの方法で修正することができ、適合する場合は常に互いに組み合わせることができること、および不必要と思われる限り、特定の特徴を省略できることが理解されるべきである。
【０１３９】
図１Ａおよび図１Ｂは、特に履物の物品またはアパレルの物品のための、本発明による例示的な環状織筒１１を示す。図１Ａは、全体の幾何形状ならびに経糸１５および緯糸１６の配置を示す。
【０１４０】
例示的な環状織筒１１は、（ａ）第１の弾性率を有する複数の経糸１５と、（ｂ）第２の弾性率を有する複数の緯糸１６とを含み、（ｃ）第２の弾性率は、第１の弾性率より小さい。
【０１４１】
環状織筒１１において、経糸方向１２は、筒の長手方向に本質的に沿っており、緯糸方向１３は、筒の周りの円周方向、すなわち、接線方向に本質的に沿っている。筒は本質的に円筒形であり、製造欠陥に起因する意図的でない逸脱、ならびに数学的に完全な円筒からの意図的な逸脱は許容される。
【０１４２】
第１の弾性率は第２の弾性率より大きいため、環状織筒１１は、円周方向または半径方向ほど長手方向に沿って伸びない。すなわち、織筒は、長手方向より半径方向により伸びる。したがって、環状織筒１１は、十分な安定性ならびに快適なフィットをもたらす。織筒は、第１の開口端と、第１の開口端の反対側の第２の開口端とを備える。織筒は、靴の型またはマネキンピース（mannequin piece）、例えば、男性の胴体、女性の胴体もしくは脚の上に被せることができる。低弾性率を有する緯糸のために、織筒は、型またはマネキンピースの上で半径方向に伸ばすことができる。
【０１４３】
例示的な環状織筒１１は、縫合された継ぎ目を含まないという意味で継ぎ目がない。
【０１４４】
この例において、第２の弾性率は０．０１ＧＰａ未満であり、第１の弾性率は、第２の弾性率より少なくとも１００％大きい。
【０１４５】
この例において、緯糸１６はエラスタンを含み、経糸１５はナイロンを含む。経糸１５および緯糸１６は、熱可塑性ポリマー、この例では、２００℃未満の融点を有する熱可塑性ポリウレタンを含む溶融性成分を含む。この例において、経糸１５および緯糸１６は、鞘芯型の２成分を含む。鞘は溶融性成分を含み、芯は、鞘より高い溶融温度を有する成分を含む。
【０１４６】
この例では、糸は、ブレード、リボンおよび／またはテープを含まないが、一般に、糸のいずれかが、従来の糸と比べて改善された安定性のために、ブレード、リボンおよび／またはテープを含んでもよい。
【０１４７】
この例において、複数の経糸１５は、第１の破断伸びを有し、複数の緯糸１６は、第２の破断伸びを有し、第２の破断伸びは、第１の破断伸びより大きい。第２の破断伸びは少なくとも１００％である。
【０１４８】
図１Ｂは、環状織筒１１の代替例を示す。この例において、第１のタイプの経糸１５ａは、環状織筒１１の第１の領域内に配置されており、第２のタイプの経糸１５ｂは、環状織筒１１の第２の領域内に配置されている。第１のタイプの経糸１５ａは、第１の曲げ剛性を有し、第２のタイプの経糸１５ｂは、第２の曲げ剛性を有し、第２の曲げ剛性は、第１の曲げ剛性より高い。したがって、第２の領域は、第１の領域より高い曲げ剛性を有するため、第１の領域の安定性より大きい第２の領域の安定性をもたらす。この例において、第２の領域はシューアッパーの底部用であり、したがって、ソール要素を補うように作用し、またはさらにソール要素の必要性を全体で克服するように作用する。第１の領域は、シューアッパーの爪革部分用であり、好ましくは、第２の領域より柔軟である。
【０１４９】
同様に、この例において、第３のタイプの緯糸１６ａは、第３の領域内に配置されており、第４のタイプの緯糸１６ｂは、第４の領域内に配置されている。第３のタイプの緯糸１６ａは、第３の曲げ剛性を有し、第４のタイプの緯糸１６ｂは、第４の曲げ剛性を有し、第４の曲げ剛性は、第３の曲げ剛性より高い。したがって、第４の領域は、第３の領域より高い曲げ剛性を有するため、第３の領域の安定性より大きい第４の領域の安定性をもたらす。第４の領域は、シューアッパーの踵部分でもよく、この部分は、安定性が要求され、第３の領域は中足部分でもよく、この部分は、より高い柔軟性が要求される。
【０１５０】
図２Ａおよび図２Ｂは、本発明による別の例示的な部分的に完成したシューアッパー１７を示す。
【０１５１】
シューアッパー１７を製造する方法は、（ａ）本明細書に記載の環状織筒を製造することと、（ｂ）環状織筒の第１の端部２４をシールすることと、（ｃ）環状織筒を靴型２２の上に被せることとを含む。第１の端部２４は、環状織筒を靴型２２の上に被せる前または後にシールされてもよい。
【０１５２】
図２Ａは、環状織筒が、経糸１５がカラー開口部２５から第１の端部２４、この場合、爪先部分２４まで延びて配置されている、例示的なシューアッパー１７を示す。したがって、環状織筒の第２の端部は、シールされる必要はないが、その代わりに、カラー開口部２５としての役目を果たす。
【０１５３】
図２Ｂは、経糸１５が、踵部分２３から爪先部分２４まで延びている、代替の例示的なシューアッパー１７を示す。この場合、例示的な方法は、環状織筒の第２の端部２３、この場合、踵部分２３をシールすることと、カラー開口部２５を切開することとをさらに含む。靴型２２は折畳み可能であり、本方法は、靴型２２を折り畳むことにより少なくとも部分的に靴型２２を取り出すことをさらに含む（ステップは図示せず）。靴型２２を取り出すことは、シューアッパー１７の最上部２５に開口部を切り込むことを含む。
【０１５４】
図３Ａは、本発明による例示的な部分的に完成したシューアッパー１７を示す。シューアッパー１７は、本発明による環状織筒を含む。この例示的なシューアッパー１７において、環状織筒は、カラー開口部２５から第１の端部２４、この場合、爪先部分２４まで延びる経糸１５が配置されている。本明細書に記載の通り筒を環状に織ることの後、環状織筒の第１の端部２４は、織筒を閉じる、またはシールするためにシールされる。環状織筒の反対側の第２の端部はカラー開口部２５を形成する。図２Ａに示した例において、緯糸は、型の踵２３の周りで爪先部分２４より大きく伸ばされる。
【０１５５】
次のステップまたは前のステップにおいて、フィルム１８を含む被覆が環状織筒１１に貼り付けられ、シューアッパー１７の外面全体を本質的に被覆する。フィルムは、シューアッパーを保護し、その耐水性を改善するように作用することができる。フィルムは、２００℃未満の融点を有する熱可塑性ポリマーを含む。部分的に完成したシューアッパーが、製織後、靴型に合わせる前に平坦な状態であるとき、フィルムを貼り付けることができる。シューアッパー１７を型の上に配置し、アッパーが型の上に配置されている間にフィルム１８を貼り付けることも可能である。
【０１５６】
図３Ｂは、本発明による例示的な部分的に完成したシューアッパー１７の代替例を示す。この例示的なシューアッパー１７において、経糸１５は、踵部分２３から爪先部分２４まで延びている。この場合、例示的な方法は、環状織筒の第２の端部２３、この場合、踵部分２３をシールすることと、カラー開口部２５を切開することとをさらに含む。
【０１５７】
さらに、この例では、フィルム１８を含む被覆が、シューアッパー１７の一部にのみ貼り付けられている。示した例の被覆は、アッパーのベースの周り、アッパー１７の内側および外側のそれぞれの上、ならびにアッパーの踵部分２３および爪先部分２４の周りに延びている。被覆は、アッパー１７の全高まで延びておらず、開口部または最上部２５に達していない。
【０１５８】
図４は、シューアッパー１７を固化するために、アッパーが型２２の上に配置されている間に、靴型に合わせたシューアッパー１７に熱および／または圧力が加えられる方法を示す。この例では、（低温）溶融性成分を含む糸（溶融糸と呼ばれることもある）が融着部分２８へと環状に織られ、かつ融着され、一方、（低温）溶融性成分を含まない異なるタイプの糸が非融着部分２９へと環状に織られた。熱を加えることは、図の右側に示すように、溶融糸を少なくとも部分的に溶融する。この例において、溶融糸は緯糸である。しかし、代替的または追加的に、経糸が溶融性成分を含んでもよい。この場合、融着部分２８は、シューアッパー１７の底部に配置されており、一方、非融着部分２９は、シューアッパー１７の上部に配置されている。
【０１５９】
さらに、この例示的なシューアッパー１７において、経糸１５は、踵部分２３から爪先部分２４まで延びている。この場合、例示的な方法は、環状織筒の第２の端部２３、この場合、踵部分２３をシールすることと、カラー開口部２５を切開することとをさらに含む。
【０１６０】
図５Ａおよび図５Ｂは、ブレード２６の上に配置された本発明による例示的なシューアッパー１７を示す。ブレード２６は、その厚さがその長さ、幅または高さよりはるかに小さいため、本質的に二次元である。これは、図２〜図４に示した型２２と比べて小さい断面積により図に示されている。この例において、ブレードは１ｃｍ未満の最大厚さを有する一方、型は、最大１０〜１５ｃｍ、場合によってはそれ以上の最大厚さを有し得る。例示的なシューアッパー１７は、本発明による環状織筒を含む。ブレード２６は、シューアッパーを付形するために使用される。図５Ａは、いくつかのパッチがシューアッパー１７の後部に積層されて貼り付けられた一例を示す。アッパー１７の踵の内側に貼り付けられたベースパッチ２７が示されている。ベースパッチ２７は、アッパー１７の踵端部でより幅広く、爪先端部に向かってより狭いという意味で不等辺四辺形を有する。踵端部において、ベースパッチ２７は、アッパー１７の高さの中間を超えて上に延びている。ベースパッチは、環状織筒より高い剛性を有する。したがって、ベースパッチは、アッパー１７を補強し、アッパー１７に安定性をもたらす。ベースパッチの上のアッパー１７に貼り付けられた追加のパッチ２７が示されている。追加の各パッチ２７は、アッパー１７を追加補強する。
【０１６１】
図５Ｂは、いくつかのパッチ２７がシューアッパー１７の前部にモザイク状に、すなわち、一部だけ重なって貼り付けられた一例を示す。この例において、パッチは長方形を有する。各パッチは、環状織筒より高い剛性を有する。このために、かつパッチ２７の貼付けによりアッパー１７の厚さが増し、したがって、アッパーの断面積の面積慣性モーメントが大きくなるため、曲げ剛性は、パッチ２７の貼付けにより高くなる。パッチは、爪先部分２４に貼り付けられたが、踵部分２３には貼り付けられなかった。したがって、シューアッパー１７は、踵部分２３または爪先部分２４のアッパーの表面に対して垂直な局部的に加えられた力に対して、踵部分よりも爪先部分においてより高い曲げ剛性を有する。
【０１６２】
いずれの例においても、シューアッパー１７がブレード２６の上に配置されている間にパッチが貼り付けられるが、ブレード２６の上にシューアッパー１７を配置する前にパッチ２７を貼り付けることも可能である。ブレード２６は本質的に二次元であるため、シューアッパー１７の上にパッチ２７を配置する操作は大幅に簡略化され、より容易に自動化することができる。
【０１６３】
図６は、本発明による例示的なアパレルの物品３０を示す。例示的なアパレルの物品３０は、本発明による環状織筒を含む。この例において、アパレルの物品３０はスポーツジャケット３０である。スポーツジャケット３０は、フードと、２つの袖と、胴体とを備える。この例では、溶融糸が融着部分２８へと環状に織られ、かつ融着され、一方、（低温）溶融性成分を含まない異なるタイプの糸が非融着部分２９へと環状に織られた。熱を加えることは、図の右側に示すように、溶融糸を少なくとも部分的に溶融する。したがって、融着部分２８は、非融着部分２９より防風性が高い。このアパレルは、例えば、耐水性のレベルを改善するために、フィルムをさらに含んでもよい。
【０１６４】
図７は、本発明による環状織筒１１の製造に適している例示的な環状織機３１または機を示す。
【０１６５】
経糸１５は、中心に向かって半径方向に内側に延びている。緯糸は、ボビン３２から供給され、ハウジング３４内に配置されたシャットル３３からの経糸１５と織り合わされる。この例では、６本のシャットル３３が存在する。シャットル３３は、環状織機の中心の周りを高速で回り、高い製織速度を可能にする。シャットル３３は、移動するシャットルのすぐ前で杼口が形成され、シャットルの後ろで閉じる、いわゆる「波状杼口（wave shed）」の動きを引き起こす。これは、糸を開口として分けるシャットルアセンブリ上のキャントラック（can track）により、または設計の制御がより自由になる同期した電気機械式アクチュエータにより達成される。リング３５は、環状織筒１１を案内するために使用される。環状織筒１１は、環状織機３１の中心で回収される。
【０１６６】
図８Ａ〜図８Ｃは、本発明による例示的なシューアッパーを示す。
【０１６７】
図８Ａは、テキスタイルを含む第２の層４２を含むシューアッパー１７を示す。
【０１６８】
シューアッパーは、型２２の上に配置されている。ミッドソール４３は、任意の適した方法により第２の層４２に取り付けられる。この例において、ミッドソール４３は、発泡ポリウレタンを含む発泡材料のランダムに配向した粒子を含む。接着剤が、ミッドソール４３と第２の層４２との組合せに塗布される。
【０１６９】
この例において、テキスタイルは、織布、特に環状織布を含む。
【０１７０】
図８Ｂは、一体化したミッドソールを使用して靴を構成するための方法におけるさらなるステップを示す。接着層が、組み合わせられた第２の層４２およびミッドソール４３の表面全体に吹き付けられる。次いで、環状織布、この例では、第２の層４２が型２２の上に配置されている間に、環状織筒を含む第１の層４１が、第２の層４２とミッドソール４３との組合せの上に被せられる。
【０１７１】
この例では、第２の層４２が、シューアッパーの内側にあり、柔らかい細い糸を使用することにより特に快適になるように構成されている。第１の層４１は、構造安定性をもたらす主要な機能を有し、第２の層４２より強い糸を含む。この例では、図８Ｃに示す通り、ミッドソールが、「サンドイッチ」状の構成で第１の層と第２の層との間に少なくとも部分的に配置されている。図示されていない本方法のさらなるステップでは、第１の層４１の余分な部分が除去され、熱および圧力を使用してこの構成が固化される。
【０１７２】
図９は、靴５１を製造するためにアウトソール５２をさらに含む図８Ａ〜図８Ｃのシューアッパー１７を示す。
【符号の説明】
【０１７３】
１１  環状織筒
１２  経糸方向
１３  緯糸方向
１５  経糸
１５ａ  第１のタイプの経糸
１５ｂ  第２のタイプの経糸
１６  緯糸
１６ａ  第３のタイプの緯糸
１６ｂ  第４のタイプの緯糸
１７  シューアッパー
１８  フィルム
２２  型
２３  踵部分
２４  爪先部分
２５  カラー開口部
２６  ブレード
２７  パッチ
２８  融着部分
２９  非融着部分
３０  アパレルの物品
３１  環状織機
３２  ボビン
３３  シャットル
３４  ハウジング
３５  リング
４１  第１の層
４２  第２の層
４３  ミッドソール
５１  靴
５２  アウトソール
【図１Ａ】
2020036880.tif 000003
【図１Ｂ】
2020036880.tif 000004
【図２Ａ】
2020036880.tif 000005
【図２Ｂ】
2020036880.tif 000006
【図３Ａ】
2020036880.tif 000007
【図３Ｂ】
2020036880.tif 000008
【図４】
2020036880.tif 000009
【図５Ａ】
2020036880.tif 000010
【図５Ｂ】
2020036880.tif 000011
【図６】
2020036880.tif 000012
【図７】
2020036880.tif 000013
【図８Ａ】
2020036880.tif 000014
【図８Ｂ】
2020036880.tif 000015
【図８Ｃ】
2020036880.tif 000016
【図９】
2020036880.tif 000017
【外国語明細書】
2020036880000001.pdf